СПОСОБ ПОЛУЧЕНИЯ ПОЛИУРЕТАНОВОГО ПОЛИМЕРА, СОДЕРЖАЩИЙ СЛОЖНЫЕ ПОЛИЭФИРПОЛИОЛЫ, ИМЕЮЩИЕ КОНЦЕВЫЕ ВТОРИЧНЫЕ ГИДРОКСИЛЬНЫЕ ГРУППЫ

1. Способ получения полиуретанового полимера, включающий стадию реакции
A) сложных полиэфирполиолов, имеющих концевые вторичные гидроксильные группы, которые могут получаться по реакции сложных полиэфиров, содержащих концевые карбоксильные группы, с эпоксидом общей формулы (1):
причем R1 представляет собой алкильный остаток или арильный остаток, и причем сложный полиэфир, содержащий концевые карбоксильные группы, имеет кислотное число от ≥25 мг КОН/г до ≤400 мг КОН/г и гидроксильное число ≥5 мг КОН/г
с
B1) полиизоцианатами, которые выбираются из группы, включающей толуилендиизоцианат, дифенилметандиизоцианат, полимерный дифенилметандиизоцианат, ксилилендиизоцианат, нафтилендиизоцианат, гексаметилендиизоцианат, диизоцианатодициклогексилметан и/или изофорондиизоцианат;
B2) форполимерами полиизоцианатов, указанных в B1);
B3) аллофанатами, мочевинами, биуретами, изоциануратами, уретдионами и/или карбодиимидами полиизоцианатов, указанных в B1); и/или
B4) карбодиимид/уретониминовыми производными полиизоцианатов, указанных в B1).
2. Способ по п.1, где при получении сложного полиэфирполиола A) сложный полиэфир, содержащий концевые карбоксильные группы, получают путем того, что на каждый моль гидроксильных групп спирта используют от ≥1,03 моль до ≤1,90 моль карбоксильных групп или эквивалента карбоксильных групп кислотного компонента.
3. Способ по п.1, где при получении сложного полиэфирполиола A) сложный полиэфир, содержащий концевые карбоксильные группы, получается непосредственно перед реакцией с эпоксидом общей формулы (1).
4. Способ по п.1, где при получении сложного полиэфирполиола A) сложный полиэфир, содержащий концевые карбоксильные группы, может быть получен по реакции
этиленгликоля и диэтиленгликоля, а также их более высокомолекулярных гомологов, 1,3-пропандиола, 1,4-бутандиола, 1,6-гександиола, 1,8-октандиола, 1,10-декандиола, 1,12-додекандиола, 2-метилпропандиола-1,3, неопентилгликоля, 3-метилпентандиола-1,5, глицерина, пентаэритрита и/или 1,1,1-триметилолпропана
с
янтарной кислотой, фумаровой кислотой, малеиновой кислотой, ангидридом малеиновой кислоты, глутаровой кислотой, адипиновой кислотой, себациновой кислотой, 1,10-декандикарбоновой кислотой, 1,12-додекандикарбоновой кислотой, фталевой кислотой, ангидридом фталевой кислоты, изофталевой кислотой, терефталевой кислотой, пиромеллитовой кислотой, тримеллитовой кислотой и/или капролактоном.
5. Способ по п.1, где при получении сложного полиэфирполиола A) заместитель R1 в эпоксиде общей формулы (1) представлет собой метил, этил, н-пропил, изопропил, н-бутил, вторбутил, изобутил, третбутил, циклогексил или фенил.
6. Способ по п.1, где при получении сложного полиэфирполиола A) реакция с эпоксидом общей формулы (1) происходит при температуре от ≥70°C до ≤150°C.
7. Способ по п.1, где мольная доля вторичных гидроксильных групп в сложном полиэфирполиоле A) составляет от ≥50% мольн. до ≤100% мольн.
8. Способ по п.1, где при получении сложного полиэфирполиола A) реакция сложного полиэфира, имеющего концевые карбоксильные группы, с эпоксидом общей формулы (1) проводится в присутствии катализатора, который содержит по меньшей мере один атом азота на одну молекулу.
9. Способ по п.8, где этот катализатор выбирается из группы, включающей:
- амины общей формулы (2):
причем со следующими значениями:
R2 и R3 независимо друг от друга являются атомами водорода, алкилом или арилом; или
R2 и R3 вместе с несущим их атомом азота образуют алифатический, ненасыщенный или ароматический гетероцикл;
n представляет собой целое число от 1 до 10;
R4 является атомом водорода, алкилом или арилом; или
2
x
R4 представляет собой -(CH)-N(R41)(R42), причем со следующими значениями:
R41 и R42 независимо друг от друга являются атомами водорода, алкилом или арилом; или
R41 и R42 вместе с несущим их атомом азота образуют алифатический, ненасыщенный или ароматический гетероцикл;
х представляет собой целое число от 1 до 10;
- амины общей формулы (3):
причем со следующими значениями:
R5 является атомом водорода, алкилом или арилом;
R6 и R7 независимо друг от друга являются атомами водорода, алкилом или арилом;
m и o независимо друг от друга представляют собой целое число от 1 до 10;
и/или:
- диазабицикло[2.2.2]октан, диазабицикло[5.4.0]ундец-7-ен, диалкилбензиламин, диметилпиперазин, простой 2,2'-диморфолинилдиэтиловый эфир и/или пиридин.
2
2
3
2
10. Способ по п.9, где в амине общей формулы (2) R2 и R3 являются метилами, R4 является атомом водорода, а n=2 или же R2 и R3 являются метилами, R4 представляет собой -(CH)-N(CH), а n=2.
11. Способ по п.9, где в амине общей формулы (3) R5 представляет собой метил, R6 и R7 являются атомами водорода, m=2, и о=2.
12. Способ по п.1, где при получении полиуретанового полимера используются катализаторы, содержащие олово, которые имеют долю от ≥5% массовых до ≤99% массовых от всего количества катализатора, использованного в общей сложности при получении полиуретанового полимера.
13. Способ по п.1, где полиизоцианат B) представляет собой толуилендиизоцианат с долей 2,4-изомера от ≥75% массовых до ≤100% массовых.
14. Полиуретановый полимер, который может быть получен с помощью способа по одному из пп.1-13.
15. Полиуретановый полимер по п.14, имеющий форму мягкого пенополиуретана.